jeanflop/post_ocr_correction2 huggingface dataset:
moyen de 11 kg. d'alun de fer ammoniacal ou de la quantité correspondante d'un autre sel de fer dans 330 litres d'eau, on prépare une solution, qui est transformée à 300°C avec 33 kg. d'une solution à 50 % de produits de dissociation de l'albumine de poids moléculaire élevé, neutralisée avec de la lessive de soude. La couleur jaune de la solution de sel de fer vire ainsi au rouge. Avec la liqueur de tannage ainsi obtenue, on tanne à fond 80 à 90 kg. de peaux de mouton en triple picklées, lentement et sous addition partielle de la matière tannante, après quoi l'addition de tanin se trouve terminée, on bassine progressivement et on neutralise simultanément avec 10 kg. d'une solution de soude à 10%. Les cuirs tannés sont rinçés et nourris et donnent, après finissage, un bon cuir pour doublure. DRP N° 169.300. — Procédé pour le déchaulage de cuirs en poils et tripes chaulés. — Carl Adolf Richert, Berlin-Friedenau. — Déposé le 13 mai 1938. Délivré le 10 août 1940. Début de la validité : 15 mars 1940. Résumé Le brevet a pour objet un procédé pour le déchaulage acide de cuirs en poils et de tripes chaulés, caractérisé par l'emploi d'acides fixés sur de la farine contenant de l'amidon pulvérulent, 25 kg. carbonate de calcium et 726 kg. acide lactique, 80 %. Après le chaulage et l'épilage, 75 kg. de peau en tripe, par exemple des peaux de bœufs, sont mis dans un tonneau-foulon, où se trouve 1 kg. d'agent de déchaulage d'une composition donnée, réparti dans 150 litres d'eau. La répartition de l'agent de déchaulage à teneur en amidon pulvérulent est faite dans les meilleures conditions en le plaçant dans un petit récipient de préparation avec une très petite quantité d'eau et en le brassant en un liquide plus épais contenant les particules solides réparties d'une façon homogène. On fait couler ensuite ce liquide pâteux dans un tonneau-foulon contenant 150 litres d'eau. Si l'on doit déchauler des tripes d'animaux sauvages, par exemple des peaux de chevreuil, on utilise environ 6 gr. de l'agent de déchaulage par
caractérisé par l'emploi d'acides fixés sur de la farine contenant de l'amidon pulvérulent, 25 kg. carbonate de calcium et 726 kg. acide lactique, 80 %. Après le chaulage et l'épilage, 75 kg. de peau en tripe, par exemple des peaux de bœufs, sont mis dans un tonneau-foulon, où se trouve 1 kg. d'agent de déchaulage d'une composition donnée, réparti dans 150 litres d'eau. La répartition de l'agent de déchaulage à teneur en amidon pulvérulent est faite dans les meilleures conditions en le plaçant dans un petit récipient de préparation avec une très petite quantité d'eau et en le brassant en un liquide plus épais contenant les particules solides réparties d'une façon homogène. On fait couler ensuite ce liquide pâteux dans un tonneau-foulon contenant 150 litres d'eau. Si l'on doit déchauler des tripes d'animaux sauvages, par exemple des peaux de chevreuil, on utilise environ 6 gr. de l'agent de déchaulage par peau. D'autres animaux sauvages de plus grande taille et ceux qui présentent un poids en tripe élevé doivent être additionnés d'une plus grande quantité d'agent de déchaulage dans le bain. Pour des peaux de mouton, il suffit d'ajouter en moyenne 12 gr. d'agent de déchaulage par peau. Dans la plupart des cas, quand on emploie ce procédé de déchaulage, il est inutile de loutter ensuite les peaux déchaussées. La valeur pH du bain de déchaulage est voisine du point de neutralité. On obtient ainsi un effet de déchaussage important, la plupart du temps suffisant. Ce n'est que dans le cas de peaux en tripe très fortement chaulées qu'il est opportun de les mettre ensuite en confit. BREVETS BELGES 439.903. — Tanins artificiels. — J. Seidel Kom.-Ges., Grottau (Allemagne). Déposé le 28 novembre 1940. Délivré le 15 juillet 1941. Priorité allemande du 25 mars 1939. Résumé De la lessive sulfonique résiduaire est condensée en tanins synthétiques de grande valeur en présence de quantités d'acides capables de former avec la chaux des sels solubles et peuvent également maintenir en solution le ligninsulfonate de calcium, avec des aldéhydes ou avec des cétones et avec des combinaisons organiques de nouveau condensables avec ceux-ci. No
des cas, quand on emploie ce procédé de déchaulage, il est inutile de loutter ensuite les peaux déchaussées. La valeur pH du bain de déchaulage est voisine du point de neutralité. On obtient ainsi un effet de déchaussage important, la plupart du temps suffisant. Ce n'est que dans le cas de peaux en tripe très fortement chaulées qu'il est opportun de les mettre ensuite en confit. BREVETS BELGES 439.903. — Tanins artificiels. — J. Seidel Kom.-Ges., Grottau (Allemagne). Déposé le 28 novembre 1940. Délivré le 15 juillet 1941. Priorité allemande du 25 mars 1939. Résumé De la lessive sulfonique résiduaire est condensée en tanins synthétiques de grande valeur en présence de quantités d'acides capables de former avec la chaux des sels solubles et peuvent également maintenir en solution le ligninsulfonate de calcium, avec des aldéhydes ou avec des cétones et avec des combinaisons organiques de nouveau condensables avec ceux-ci. No 441.384. — Imprégnation de papier, cuir ou textiles. — Chemische Fabrik Pfersee G.m.b.H., Augsburg. — Déposé le 7 mai 1941. Délivré le 31 mars 1942. Résumé On émulsionne en présence de solvants organiques des cires de poids moléculaire élevé, d'un indice d'ordre élevé avec des solutions aqueuses de sels d'aluminium alcalins ou de sels d'autres métaux trivalents. No 441.404. — Agent insecticide. — Schering A. G., Berlin. — Déposé le 9 mai 1941. Délivré le 31 mars 1942. Priorité allemande du 31 août 1940 et du 7 février 1941. Résumé Des dinitrocarbazols halogènes sont employés le cas échéant avec d'autres insecticides, simultanément avec des agents émollients, agglutinateurs ou autres. No 441.491. — Produit de nettoyage pour la chaussure et le cuir, — E. Delvaux, Forest (Belgique). — Déposé le 20 mai 1941. Délivré le 31 mars 1942. Résumé On mélange intimement en une pâte homogène du goudron végétal, du kaolin, des pigments et, le cas échéant, quelques gouttes d'un parfum et d'agents antiseptiques. BREVETS AMÉRICAINS No 2.230.549. — Application de films de revêtement sur cuir ou cuir artificiel. — Brown Co, remis par Milton O. Schur et Benjamin G. HOOB, Berlin, N. J. (Etats-Unis). — Déposé le 10 juin 1937.
alcalins ou de sels d'autres métaux trivalents. No 441.404. — Agent insecticide. — Schering A. G., Berlin. — Déposé le 9 mai 1941. Délivré le 31 mars 1942. Priorité allemande du 31 août 1940 et du 7 février 1941. Résumé Des dinitrocarbazols halogènes sont employés le cas échéant avec d'autres insecticides, simultanément avec des agents émollients, agglutinateurs ou autres. No 441.491. — Produit de nettoyage pour la chaussure et le cuir, — E. Delvaux, Forest (Belgique). — Déposé le 20 mai 1941. Délivré le 31 mars 1942. Résumé On mélange intimement en une pâte homogène du goudron végétal, du kaolin, des pigments et, le cas échéant, quelques gouttes d'un parfum et d'agents antiseptiques. BREVETS AMÉRICAINS No 2.230.549. — Application de films de revêtement sur cuir ou cuir artificiel. — Brown Co, remis par Milton O. Schur et Benjamin G. HOOB, Berlin, N. J. (Etats-Unis). — Déposé le 10 juin 1937. Délivré le 5 novembre 1940. Résumé Il convient mieux, dans certains cas, d'appliquer sur des objets tels que le cuir ou le feutre imprégné de caoutchouc (pour la fabrication de cuir artificiel), au lieu de solutions, des films déjà préparés. Suivant l'invention, de tels films, par exemple à base de nitrocellulose, mais qui ne peuvent peser plus de 20 gr. le pied carré (= 2,36 g. mètre carré) sont préparés sur des surfaces lisses, par exemple du métal, et ensuite traités avec un mélange composé d'un solvant organique, qui peut dissoudre le film, et d'un liquide organique ne dissolvant pas le film, la force d'adhérence du film se trouvant par là activée. Le film ainsi gonflé est alors appliqué sur l'objet qui doit en être revêtu, mis sous presse avec la plaque métallique support et l'ensemble est ensuite séché. Le film adhère alors solidement au cuir ou au cuir artificiel, tandis que la plaque métallique se laisse facilement détacher du film. Pour des films de nitrocellulose du poids de 6 à 8 gr. au pied carré (= 0,65 à 0,86 gr. le mètre carré), il convient d'employer un mélange de 5 parties d'acétate d'éthyle, 5 parties d'éthylène glycol monoéthyléther acétate
nitrocellulose, mais qui ne peuvent peser plus de 20 gr. le pied carré (= 2,36 g. mètre carré) sont préparés sur des surfaces lisses, par exemple du métal, et ensuite traités avec un mélange composé d'un solvant organique, qui peut dissoudre le film, et d'un liquide organique ne dissolvant pas le film, la force d'adhérence du film se trouvant par là activée. Le film ainsi gonflé est alors appliqué sur l'objet qui doit en être revêtu, mis sous presse avec la plaque métallique support et l'ensemble est ensuite séché. Le film adhère alors solidement au cuir ou au cuir artificiel, tandis que la plaque métallique se laisse facilement détacher du film. Pour des films de nitrocellulose du poids de 6 à 8 gr. au pied carré (= 0,65 à 0,86 gr. le mètre carré), il convient d'employer un mélange de 5 parties d'acétate d'éthyle, 5 parties d'éthylène glycol monoéthyléther acétate ("Cellosolve-acétate") et 90 parties d'alcool (95 %). L'alcool joue le rôle de liquide organique agissant comme non solvant. Si le poids du film est plus élevé, il faut augmenter la proportion de solvant, c'est-à-dire d'acétate d'éthyle ou de "Cellosolve-acétate". Les cuirs artificiels revêtus d'un film de la manière indiquée conviennent particulièrement pour la confection de sacs à main pour dames, ils sont vendus sous la désignation de "sol-kalf"; il va de soi qu'on utilise des films qui contiennent des pigments, des plastifiants et autres produits analogues. Au lieu d'utiliser des surfaces métalliques lisses, d'un emploi facile, on peut se servir d'autres surfaces lisses, par exemple du verre, de la porcelaine ou du papier brillant, qui conviennent également, pour le même usage. Comme base pour le cuir artificiel, sont particulièrement appropriés des tissus feutrés imprégnés d'environ 25% de caoutchouc; dans leur cas, la structure fibreuse s'imprime quelque peu dans le film, de telle sorte que l'on obtient des produits d'un aspect semblable à celui du cuir. No 2.242.086. — Agent de mouillage, de lavage et d'émulsionnement. — I. G. Farbenindustrie A. G., Francfort-sur-le-Main. — Déposé le 14 juin 1940. Publié le 13 mai 1941. Les mélanges de sulfochlorure obtenus dans la
particulièrement pour la confection de sacs à main pour dames, ils sont vendus sous la désignation de "sol-kalf"; il va de soi qu'on utilise des films qui contiennent des pigments, des plastifiants et autres produits analogues. Au lieu d'utiliser des surfaces métalliques lisses, d'un emploi facile, on peut se servir d'autres surfaces lisses, par exemple du verre, de la porcelaine ou du papier brillant, qui conviennent également, pour le même usage. Comme base pour le cuir artificiel, sont particulièrement appropriés des tissus feutrés imprégnés d'environ 25% de caoutchouc; dans leur cas, la structure fibreuse s'imprime quelque peu dans le film, de telle sorte que l'on obtient des produits d'un aspect semblable à celui du cuir. No 2.242.086. — Agent de mouillage, de lavage et d'émulsionnement. — I. G. Farbenindustrie A. G., Francfort-sur-le-Main. — Déposé le 14 juin 1940. Publié le 13 mai 1941. Les mélanges de sulfochlorure obtenus dans la sulfochloruration d'hydrates de carbone aliphatiques sont transformés avec des amines aromatiques et ensuite sulfonés. On peut aussi pareillement transformer avec des acides aminosulfoniques. On obtient ainsi des combinaisons auxquelles s'applique la formule: R.SO2.NH(Aryl),SO3H et qui conviennent comme agents à activité capillaire dans l'industrie du cuir, du papier et des textiles. Ils peuvent être utilisés dans l'égalisation, la teinture, l'assouplissement, pour le lavage et pour la préparation d'émulsions. Les combinaisons sont stables à la chaux et peuvent être utilisées seules ou en mélange avec des matières telles que sels, phosphates, agents d'adoucissement, comme l'acide nitrilotriacétique, l'acide éthylènedimino diacétique, les perborates, combinaisons solubles de la cellulose, les saponines, et autres. On prélève de l'hydrogène de l'hydrogénation de l'oxyde de carbone une fraction du domaine d'ébullition de 240-340°C et on la soumet à la sulfochloruration jusqu'à absorption de 5,6 — 6 % de chlore hydrolysable. L'acide chlorhydrique dissous est chassé dans le vide et le produit est transformé ensuite avec de l'aniline. On extrait avec des solvants tels que, par exemple, l'alcool méthylique, les hydrates de carbone non sulfochlorés ni transformés. Puis on sulfone sous emploi d'acide sulfurique concentré, de monohydrate ou d'acide chlorosulfonique. La mise en œuvre du sulfonate a lieu de
Ils peuvent être utilisés dans l'égalisation, la teinture, l'assouplissement, pour le lavage et pour la préparation d'émulsions. Les combinaisons sont stables à la chaux et peuvent être utilisées seules ou en mélange avec des matières telles que sels, phosphates, agents d'adoucissement, comme l'acide nitrilotriacétique, l'acide éthylènedimino diacétique, les perborates, combinaisons solubles de la cellulose, les saponines, et autres. On prélève de l'hydrogène de l'hydrogénation de l'oxyde de carbone une fraction du domaine d'ébullition de 240-340°C et on la soumet à la sulfochloruration jusqu'à absorption de 5,6 — 6 % de chlore hydrolysable. L'acide chlorhydrique dissous est chassé dans le vide et le produit est transformé ensuite avec de l'aniline. On extrait avec des solvants tels que, par exemple, l'alcool méthylique, les hydrates de carbone non sulfochlorés ni transformés. Puis on sulfone sous emploi d'acide sulfurique concentré, de monohydrate ou d'acide chlorosulfonique. La mise en œuvre du sulfonate a lieu de la manière habituelle. Du oukanilate de sodium est transformé avec un mélange de sulfochlorure (avec 12-13 % de chlore saponifiable) obtenu d'une manière analogue à 55-60°C sous addition de petites quantités de pyridine comme catalyseur. Les deux produits possèdent de bonnes propriétés de mouillage et de formation de mousse. BREVET HOLLANDAIS No 52.088. — Agent de revêtement élastique pour papier, carton, articles en papier, etc. — Wilhelm Julius Heinrich Hennrich, Hambourg. — Déposé le 14 septembre 1938. Délivré le 16 mars 1942. Priorité allemande du 6 octobre 1937. Résumé Des albumines animales ou végétales, telles que colle de peau, colle d'os, caséine, albumine ou caséine de soja, sont traitées avec de grandes quantités de bases azotées, surtout avec de l'ammoniaque ; on corrige l'épaisseur du liquide par addition d'aldéhydes, surtout de formaldéhyde, et l'on additionne aussitôt le mélange avec un lait de caoutchouc ou avec une émulsion de résine artificielle semblable au caoutchouc, comme c'est en particulier le cas des polymérisats d'esters de l'acide acrylique, des acétates de vinyle ou analogues. Des compositions appropriées sont, par exemple, les suivantes : 20 parties d'eau, 25 parties d'ammoniaque (25 %), 10 parties de colle de peau, 30 parties de formaldéhyde (30 %)
HOLLANDAIS No 52.088. — Agent de revêtement élastique pour papier, carton, articles en papier, etc. — Wilhelm Julius Heinrich Hennrich, Hambourg. — Déposé le 14 septembre 1938. Délivré le 16 mars 1942. Priorité allemande du 6 octobre 1937. Résumé Des albumines animales ou végétales, telles que colle de peau, colle d'os, caséine, albumine ou caséine de soja, sont traitées avec de grandes quantités de bases azotées, surtout avec de l'ammoniaque ; on corrige l'épaisseur du liquide par addition d'aldéhydes, surtout de formaldéhyde, et l'on additionne aussitôt le mélange avec un lait de caoutchouc ou avec une émulsion de résine artificielle semblable au caoutchouc, comme c'est en particulier le cas des polymérisats d'esters de l'acide acrylique, des acétates de vinyle ou analogues. Des compositions appropriées sont, par exemple, les suivantes : 20 parties d'eau, 25 parties d'ammoniaque (25 %), 10 parties de colle de peau, 30 parties de formaldéhyde (30 %) et 15 parties d'un concentré de lait de caoutchouc (60 %), ou 16 parties d'eau, 18 parties d'ammoniaque, 10 parties de colle de peau, 36 parties de formaldéhyde et 20 parties d'un ester d'acide acrylique polymérisé dans une émulsion aqueuse à 50 %. Ne 50.311. — Amélioration de fourrures. — Zoltan Vag, Budapest (Hongrie). — Déposé le 26 novembre 1937. Délivré le 15 mai 1941. Priorité hongroise du 6 mars 1937. Résumé Les poils de la peau pour fourrure sont ramollis, disposés dans la forme prévue, puis traités avec un agent de fixation. On emploie comme tels de la colle, de la gélatine, de la dextrine, du silicate ou matières semblables, qui n'influencent pas défavorablement l'élasticité de la toison. On en prend de si faibles quantités qu'il ne s'ensuit pas même d'agglutination des poils. La « mise en pli » de la toison a lieu d'une façon convenable avec des peignes, des soies de porc ou une étrille, dans un sens arbitraire, par exemple, sous forme de boucles, en dispositif moiré, boucles d'agneaux de Perse, etc. Le traitement est suivi du séchage. Les deux traitements de l'assouplissement et de la disposition des poils peuvent être réunis en un seul. Ne
Zoltan Vag, Budapest (Hongrie). — Déposé le 26 novembre 1937. Délivré le 15 mai 1941. Priorité hongroise du 6 mars 1937. Résumé Les poils de la peau pour fourrure sont ramollis, disposés dans la forme prévue, puis traités avec un agent de fixation. On emploie comme tels de la colle, de la gélatine, de la dextrine, du silicate ou matières semblables, qui n'influencent pas défavorablement l'élasticité de la toison. On en prend de si faibles quantités qu'il ne s'ensuit pas même d'agglutination des poils. La « mise en pli » de la toison a lieu d'une façon convenable avec des peignes, des soies de porc ou une étrille, dans un sens arbitraire, par exemple, sous forme de boucles, en dispositif moiré, boucles d'agneaux de Perse, etc. Le traitement est suivi du séchage. Les deux traitements de l'assouplissement et de la disposition des poils peuvent être réunis en un seul. Ne 51.155. — Solvant convenable pour la fabrication des chaussures, en particulier pour l'assouplissement et l'imbibition de pièces de renforcement des chaussures. — Etablissements Morel et Co, Société anonyme, Evere-Bruxelles. — Déposé le 7 mars 1938. Délivré le 18 octobre 1941. Résumé Convient aux fins du procédé faisant l'objet de l'invention : une composition de 50 parties d'un mélange de cétones (par exemple, de propanone, cyclohexanone ou méthylcyclohexanone), 35 parties esters, tels que acétate de butyle, acétate d'éthyle ou acétate de glycol, 10 parties hydrates de carbone, comme toluol ou xylol, et 5 parties d'une résine artificielle appropriée. Le mélange convient particulièrement pour le traitement de tissus imprégnés de nitrocellulose. Comme résines artificielles sont indiquées des chloralkènes polymérisés et du caoutchouc chloré. À la composition d'imprégnation on peut ajouter les mouillants habituels, plastifiants, tels que l'éthylène-glycol ou triéthylène-glycol, ainsi que des agents de condensation. Pour rendre résistants à la froissure les tissus, on les imprègne avec une solution composée de 30 parties d'urée, 1,5 parties de thio-urée dans 30 à 150 parties d'eau, après quoi on mélange la solution avec 66 parties d'acroleine, 2 parties d'huile pour rouge turc et 3 parties de monophosphate de potassium, ainsi que finalement 150-200 parties
: une composition de 50 parties d'un mélange de cétones (par exemple, de propanone, cyclohexanone ou méthylcyclohexanone), 35 parties esters, tels que acétate de butyle, acétate d'éthyle ou acétate de glycol, 10 parties hydrates de carbone, comme toluol ou xylol, et 5 parties d'une résine artificielle appropriée. Le mélange convient particulièrement pour le traitement de tissus imprégnés de nitrocellulose. Comme résines artificielles sont indiquées des chloralkènes polymérisés et du caoutchouc chloré. À la composition d'imprégnation on peut ajouter les mouillants habituels, plastifiants, tels que l'éthylène-glycol ou triéthylène-glycol, ainsi que des agents de condensation. Pour rendre résistants à la froissure les tissus, on les imprègne avec une solution composée de 30 parties d'urée, 1,5 parties de thio-urée dans 30 à 150 parties d'eau, après quoi on mélange la solution avec 66 parties d'acroleine, 2 parties d'huile pour rouge turc et 3 parties de monophosphate de potassium, ainsi que finalement 150-200 parties d'eau. Le tissu est imprégné avec la solution filtrée le cas échéant, puis séché à 100°C et la fixation est effectuée par repassage. Outre l'effet de résistance à la froissure on obtient par le traitement indiqué une main pleine et plus moelleuse et une plus grande solidité au lavage. No 386.619. — Procédé pour l'épilage de peaux. — Maysers Hutfabrik, Ulm (Allemagne). — Déposé le 12 novembre 1940. Priorité allemande du 13 novembre 1931. Identique au brevet belge 439.929 du 30 novembre 1940. Résumé À la description faite du procédé du brevet belge sus-indiqué, on peut ajouter que les peaux de lièvres, lapins ou analogues, dont les poils doivent être utilisés pour la fabrication de feutre, sont traitées avant épilage sur le côté chair avec des agents de mordanpage acides et oxydants. Ensuite, on épile de la manière habituelle tout en pouvant appliquer auparavant un traitement avec des agents de mouillage ou de dégraissage. L'application de l'agent de mordanpage peut être faite d'après l'exemple par pulvérisation. BREVETS ITALIENS No 357,244. — Teinture et imprégnation simultanées de cuir, papier, tissus et analogues. — Riccardo Dell'-Orto, Milan. — Déposé le 16 décembre 1937. Résumé Pour le revêtement et l'imprégnation on utilise une
386.619. — Procédé pour l'épilage de peaux. — Maysers Hutfabrik, Ulm (Allemagne). — Déposé le 12 novembre 1940. Priorité allemande du 13 novembre 1931. Identique au brevet belge 439.929 du 30 novembre 1940. Résumé À la description faite du procédé du brevet belge sus-indiqué, on peut ajouter que les peaux de lièvres, lapins ou analogues, dont les poils doivent être utilisés pour la fabrication de feutre, sont traitées avant épilage sur le côté chair avec des agents de mordanpage acides et oxydants. Ensuite, on épile de la manière habituelle tout en pouvant appliquer auparavant un traitement avec des agents de mouillage ou de dégraissage. L'application de l'agent de mordanpage peut être faite d'après l'exemple par pulvérisation. BREVETS ITALIENS No 357,244. — Teinture et imprégnation simultanées de cuir, papier, tissus et analogues. — Riccardo Dell'-Orto, Milan. — Déposé le 16 décembre 1937. Résumé Pour le revêtement et l'imprégnation on utilise une solution de caoutchouc chloré, mélangée de colorants, pigments, bronze ou analogues, sous addition de plastifiants. Comme solvants pour le caoutchouc chloré conviennent : le benzol, xylol, acétate de butyle et d'amyle, la tétraline et des hydrates de carbone chlorés. Des plastifiants appropriés sont, par exemple, le stéarate de butyle, le tricrésylphosphate, l'ester d'acide adipique (sipaline). No 379.479. Agent de grasage pour le cuir, la chaussure et articles semblables. — Bernardo Ascheri, Italie. — Déposé le 27 novembre 1937. Résumé — Des graisses animales, comme en particulier le suif ou analogues sont libérées de la manière habituelle des impuretés, telles que matières mucilagineuses et albuminoides. La graisse nettoyée est décomposée, sous addition d'un agent de dissociation connu, en acides gras libres et glycérine ou eau glycerinée. Du mélange d'acides gras obtenu on obtient par pression, après refroidissement accompli, l'oléomargarine que l'on sépare de la stéarine solidifiée, et l'on estérifie de nouveau avec la glycérine. La graisse neutre ou huile ainsi obtenue a un indice d'iode compris entre 60 et 82 et un point de solidification d'environ -20°C. Le produit convient bien comme substitut de l'huile de pied. Voici quelles sont leurs caractéristiques respectives : Huile de pied Huile suivant — l'invention